(57)【要約】      （修正有）【課題】剛性を大きくして、手で持ち易くし、好ましくない変形を防止した立体感を付与した飲料（ビールを除く）用缶を提供する。【解決手段】有底缶胴と、上端部に巻締め加工によって設けられた缶蓋とからなる缶において、缶胴に少なくとも４以上の構成単位面１と、構成単位面同士が接する境界稜線２及び境界稜線同士が交わる交叉部３を有し、該境界稜線及び交叉部は構成単位面に比べて相対的に缶外側に凸となっており、構成単位面は対向する交叉部間で窪んだ部分を有し、且つ構成単位面の周方向に隣り合った缶体軸方向配列が位相差をなしている周状多面体壁が形成されており、構成単位面の窪んだ部分は、内容物を充填し缶に内圧を加えた状態では、充填前に比して缶体外側方向に変形した状態となり、缶蓋を開封することにより、変形部分は内容物充填前の状態に復帰することを特徴とする、飲料（ビールを除く）用缶とその製造方法である。【選択図】    図１
2004256178.tif 000002
【特許請求の範囲】
【請求項１】
アルミ板の絞りしごき加工により形成された有底缶胴と、該缶胴の上端部に巻締め加工によって設けられた易開封性口を有する缶蓋とからなる缶において、缶胴に少なくとも４以上の構成単位面と、構成単位面同士が接する境界稜線及び境界稜線同士が交わる交叉部を有し、該境界稜線及び交叉部は構成単位面に比べて相対的に缶外側に凸となっており、構成単位面は対向する交叉部間で窪んだ部分を有し、且つ構成単位面の周方向に隣り合った缶体軸方向配列が位相差をなしている周状多面体壁が形成されており、該周状多面体壁が缶胴の８０〜２５％に配置され、前記構成単位面の窪んだ部分は、内容物を充填し缶に内圧を加えた状態では、充填前に比して缶体外側方向に変形した状態となり、缶蓋の易開封性口を開封することにより、この変形部分は、内容物充填前の状態に復帰することを特徴とする、多面体壁を胴部に形成した飲料（ビールを除く）用缶。
【請求項２】
周状多面体壁が缶胴の上部と下部を除いて胴部全面に配設されている、請求項１に記載された、多面体壁を胴部に形成した飲料（ビールを除く）用缶。
【請求項３】
周状多面体壁が缶胴の８０〜２５％に配置された、請求項２に記載された、多面体壁を胴部に形成した飲料（ビールを除く）用缶。
【請求項４】
構成単位面の缶体軸方向最大長さＬと缶周方向最大巾Ｗは、それぞれ１乃至３cmの範囲にある、請求項１ないし３のいずれか１項に記載された、多面体壁を胴部に形成した飲料（ビールを除く）用缶。
【請求項５】
缶胴の厚みが０．０８０〜０．１５０mmである請求項１ないし４のいずれか１項に記載された、多面体壁を胴部に形成した飲料（ビールを除く）用缶。
【請求項６】
アルミ板の絞りしごき加工により形成された厚みが０．０８０〜０．１５０mmの有底缶胴に、多面体の頂部に対応した突起と境界稜線に対応した突条と構成単位面の窪んだ凹面に対応する凹面の配列が、缶胴に形成する構成単位面の配列より少なく形成された表面を有する内型を挿入し、多面体の交叉部及び境界稜線に対応した溝と、構成単位面の窪んだ凹面に対応する凸面の配列が形成された表面を有する外型を外方から当て缶胴部を挟んで内型と外型を回転して押圧し缶胴部に多面体壁を形成することを特徴とする、多面体壁を胴部に形成した飲料（ビールを除く）用缶の製造方法。
【発明の詳細な説明】
【技術分野】
【０００１】
本発明は飲料（ビールを除く）用缶に関するもので、より詳細には缶内圧が陽圧であるビールを除いた飲料用缶に関するものであり、多面体壁を胴部形成し缶胴の剛性を大きくし流通時の印刷表示の認識性を損なわない陽圧飲料用缶とその製造方法に関する。
【背景技術】
【０００２】
従来、種々の目的で容器側壁に多面体壁を形成することが知られている。例えば、特開昭５３−１４３４８５号公報及び特公昭５４−７１０号公報に見られる提案は、缶体の側壁に刻線や凹凸を設けることにより、缶体の手による屈曲や圧潰を容易にするというものである。
【特許文献１】特開昭５３−１４３４８５号公報
【特許文献２】特公昭５４−７１０号公報
【発明の開示】
【発明が解決しようとする課題】
【０００３】
従来の飲料用缶は胴部に印刷等の表示を行うが、胴部に多面体壁を配置して剛性を大きくし、立体感を与えたり、手で持ったとき持ち易くしたり、滑りを防止することは知られていない。
本発明による多面体壁を形成した缶では缶内圧がかかると表面の凹凸が小さくなって、滑らかであるが、多面体形状が缶胴部に表示され、開缶すると凹凸が戻って持ち易くなり剛性が大きく、好ましくない変形を防止する効果が奏される。
本発明は、このように封止されている時は胴部は多面体形状が表示された滑らかな面となっているが、多面体形状が表示され、開缶すると胴部に凹凸を形成する多面体壁が表出する陽圧飲料用缶を提供する。ガスを含有した陽圧飲料用缶としてウイスキーや焼酎と水、炭酸ガスを充填した飲料用缶やジュース類と炭酸ガスを充填した缶等が知られている。ガス含有飲料の場合は開封時に発泡して撹拌されるので均一な飲料となる特徴がある。
【０００４】
本発明は、缶胴に多面体壁が形成されたアルミ製缶体にビールを除いたガス含有飲料が充填された、持ち易く、剛性が大きく、好ましくない変形を防止する飲料用缶を提供する。この缶は撹拌効果が大きくガス含有飲料に用いると泡立ち性もよい。
【課題を解決するための手段】
【０００５】
本発明は、
「１．  アルミ板の絞りしごき加工により形成された有底缶胴と、該缶胴の上端部に巻締め加工によって設けられた易開封性口を有する缶蓋とからなる缶において、缶胴に少なくとも４以上の構成単位面と、構成単位面同士が接する境界稜線及び境界稜線同士が交わる交叉部を有し、該境界稜線及び交叉部は構成単位面に比べて相対的に缶外側に凸となっており、構成単位面は対向する交叉部間で窪んだ部分を有し、且つ構成単位面の周方向に隣り合った缶体軸方向配列が位相差をなしている周状多面体壁が形成されており、該周状多面体壁が缶胴の８０〜２５％に配置され、前記構成単位面の窪んだ部分は、内容物を充填し缶に内圧を加えた状態では、充填前に比して缶体外側方向に変形した状態となり、缶蓋の易開封性口を開封することにより、この変形部分は、内容物充填前の状態に復帰することを特徴とする、多面体壁を胴部に形成した飲料（ビールを除く）用缶。
２．  周状多面体壁が缶胴の上部と下部を除いて胴部全面に配設されている、１項に記載された、多面体壁を胴部に形成した飲料（ビールを除く）用缶。
３．  周状多面体壁が缶胴の８０〜２５％に配置された、２項に記載された、多面体壁を胴部に形成した飲料（ビールを除く）用缶。
４．  構成単位面の缶体軸方向最大長さＬと缶周方向最大巾Ｗは、それぞれ１乃至３cmの範囲にある、１項ないし３項のいずれか１項に記載された、多面体壁を胴部に形成した飲料（ビールを除く）用缶。
５．  缶胴の厚みが０．０８０〜０．１５０mmである１項ないし４項のいずれか１項に記載された、多面体壁を胴部に形成した飲料（ビールを除く）用缶。
６．  アルミ板の絞りしごき加工により形成された厚みが０．０８０〜０．１５０mmの有底缶胴に、多面体の頂部に対応した突起と境界稜線に対応した突条と構成単位面の窪んだ凹面に対応する凹面の配列が、缶胴に形成する構成単位面の配列より少なく形成された表面を有する内型を挿入し、多面体の交叉部及び境界稜線に対応した溝と、構成単位面の窪んだ凹面に対応する凸面の配列が形成された表面を有する外型を外方から当て缶胴部を挟んで内型と外型を回転して押圧し缶胴部に多面体壁を形成することを特徴とする、多面体壁を胴部に形成した飲料（ビールを除く）用缶の製造方法。」
に関する。
【０００６】
本発明においては、前記構成単位面の窪んだ部分は、下記式（１）：
０．２≦ｈ１  ／ｈ０  ≦０．５        （１）
式中、ｈ０  は、構成単位面中央部の垂直断面図でみて、内容物充填前における窪みの最大深さを示し、ｈ１  は、構成単位面中央部の垂直断面図でみて、内容物充填後における窪みの最大深さを示す、を満足するものであることが、撹拌効果が大きく、缶の外観特性を高め持ち易さと剛性を向上する点で好適である。
【発明の効果】
【０００７】
本発明によれば、缶胴に形成した特定の周状多面体壁により立体感を与え、手で持ったとき持ち易く、剛性が大きく好ましくない変形を防止し、明瞭な表示を付すことができ、さらに開封時に内容物の撹拌を行うことができる優れた効果を奏する。
【発明を実施するための最良の形態】
【０００８】
本発明では、缶胴部に形成された周状多面体壁のパネリング変形を利用して、ガス含有飲料缶に用いたときに飲料の泡立ちを促進させる効果がある。即ち、この周状多面体壁は、容器内側に多数の窪んだ部分を有するものであるが、缶構成材がアルミニウム板であり、しかも絞りしごき加工により胴部厚みが薄肉化されているため、ガス含有飲料の充填による缶内圧によって、この窪んだ部分が容器外方に変形し、缶胴全体としては膨張した形状に保持される。この状態で容器蓋に形成されている易開封性口の開封を行うと、容器外方に形成されている缶胴の多数の窪んだ部分がガス含有飲料充填前の状態に復帰する。この復帰により、缶内に充填されているガス含有飲料が押圧されて撹拌され、この結果として溶解している炭酸ガスの気化が促進され、発泡により撹拌が行われ泡立ちが良好となるのである。
【０００９】
本発明において、容器胴部に形成された周状多面体壁について説明すると、この周状多面体壁は、構成単位面と、構成単位面同士が接する境界稜線及び境界稜線同士が交わる交叉部からなる。構成単位面とは、周状多面体壁の軸方向（容器高さ方向）及び／または周方向に反復して現れる単位面であり、この面は屈曲面、屈折面或いは複数の面の集合体である。構成単位面相互は、軸方向及び周方向に境界稜線を介して接しており、この境界稜線同士が交わる位置に交叉部、即ち頂点が存在する。
【００１０】
本発明では、境界稜線及び交叉部を構成単位面に比べて相対的に容器外側に突出させ且つこれと合い補うように構成単位面の少なくとも一部を容器内側に窪ましたこと及び構成単位面の周方向に隣合った容器軸方向配列を位相差をなした配列としたことが重要な特徴である。
【００１１】
周状多面体壁の上記配置では、周方向及び軸方向の任意の方向に、境界稜線及び交叉部から成る凸部と、構成単位面の少なくとも一部から成る凹部とが必ず交互になるような配置、即ち凸部−凹部−凸部−凹部といった繰り返し配置となっている。しかも、これらの凸部及び凹部は、構成単位面がガッチリしかも隙間無しに噛み合って形成されているため、アルミ製缶体の胴壁が著しく薄肉であるにもかかわらず、器壁の変形に対する抵抗が大きく、炭酸ガスを含む飲料の充填による内圧及び缶の開封による減圧に際しても、器壁の変形（特に凹部）が缶の商品価値を損なわないばかりかむしろ商品価値を高める良好な変形となり、しかもこの凹部の変形は周状多面体壁全体にわたって生じるため、缶胴部は内圧により多面体壁を表示した窪みの小さな面となり開缶すると持ち易い凹凸が形成される。またガス含有飲料の撹拌効果が極めて大きく、泡立ちを有効に促進することが可能となるものである。
【００１２】
図１は本発明の缶の基本構造及び形状の一例を示す。図１は本発明の缶の側面図、図２は図１の缶をＡ−Ａ′線で切断した部分側面断面図、図３は図１の缶をＢ−Ｂ′線で切断した水平断面図である。缶１０は、アルミの絞りしごき加工で形成されて上部開口の側壁部６及び閉塞底部７と、上端に巻締めにより設けられた蓋体８とから成っている。この側壁部６には周状に多面体壁が形成されており、この多面体壁は、構成単位面１と、構成単位面同士が接する境界稜線２及び境界稜線同士が交わる交叉部３を有し、該境界稜線２及び交叉部３は構成単位面に比べて相対的に容器外側に凸、構成単位面１の少なくとも一部５は相対的に容器内側に凹となっている。またこの多面体壁では、構成単位面１の隣合った容器軸方向配列が位相差をなした配列となっている。
【００１３】
図４は構成単位面の説明図であって、容器胴部に形成されている多面体壁中の１個の構成単位面を取り出して示したものであり、
図５は構成単位面の中央部の垂直断面を示す図である。この図４に示す通り、図１の構成単位面１は、周方向に隣合った容器軸方向配列が丁度１／２の位相差をなして配列されている。菱形における各辺ａｂ、ｂｃ、ｃｄ、ｄａは容器側面に形成される境界稜線２に相当する辺であり、外向きに凸となる頂点ａ、ｂ、ｃ、ｄが交叉部３に該当する。
【００１４】
上方頂点ａと下方頂点ｃとは同一径の円周面上に位置しており、左方頂点ｂと右方頂点ｄとは同一径の円周面上に位置している。配列が１／２の位相差をなしている場合、全ての頂点は同一径の円周面上に位置しており、図３に示す通り、これら頂点に対応する容器胴部内半径は、最大半径ｒである。一方、各稜線ａｂ、ｂｃ、ｃｄ、ｄａは交差点でもあるａ、ｂ、ｃ、ｄで径外方に最も突出しているが、交差点と交差点の中間に行くに従い容器の中心軸からの距離、即ち径が減少する。周方向の対角線ｂｄの中点の径ｓはｒより小さく、図３の場合最小内径を与える。
図１において構成単位面の頂点ａ、ｂは容器胴部の軸線に沿った同一直線上に配置されており、頂点ｂ、Ｃは容器胴部の周面の同一曲線上に配置されている。
そして、対角線ａ、ｃは、対角線ｂｃより径外方向に位置しており、四角形ａｂｃｄは対角線ｂｃが最も径内方に凹んだ滑らかに湾曲した面となっている。
【００１５】
また図４において、構成単位面としての菱形寸法は、周方向対角線ｂｄの長さをｗとし、軸方向対角線ａｃの高さをＬとすると、ｗ及びＬはそれぞれ構成単位面の周方向最大巾及び軸方向の最大長さとなる。軸方向対角線の長さａｃ（高さＬ）に比して、実際の構成単位面上のａｃ断面での長さは長く、このａｃ断面は容器内側に滑らかに窪んだ曲線となっている。構成単位面上のａｃ断面の長さは、窪みの曲率半径Ｒが大きくなるにしたがって短くなる。
【００１６】
さらに各構成単位面において、周方向対角線ｂｄの長さ（ｗ）と、実際の構成単位面上のｂｄ断面での長さとが異なる場合がある。例えば図３では周方向対角線ｂｄと実際の構成単位面上のｂｄ断面とが一致していて、それらの長さが等しいが、この断面における辺ａｃの中点は、周方向対角線ｂｄの位置よりも径外方向に位置していたり、径内方向に位置している場合がある。
【００１７】
例えば図３及び図５に示す例では、ａｃ断面が滑らかに湾曲しており、ｂｃ断面は実質上ストレートであるが、他の具体例を示す図６においては、ａｃ断面もｂｄ断面も共に内方に滑らかに窪むように湾曲しているので長さが大きくなる。
【００１８】
本発明において、上述した周状多面体壁は缶胴の上部と下部を除いて胴部全面に配置されているが、缶胴の少なくとも２５％以上、特に６０％以上の割合で形成されていることが好ましい。８０％〜２５％形成されていることがさらに好ましい。この周状多面体壁が缶胴を占める割合が上記範囲よりも小さいと、缶の開封に際してのパネリング変形が小さくなり、缶胴に表出される多面体壁による形状の変化が少なくなって、立体感と剛性及び持ち易さの効果が劣化する。
缶胴の上部と下部に多面体壁を配置しないのは缶の製造工程、移送工程で胴部の上部と下部が治具に挾持されるので、この部分には多面体壁がない方が好ましい。
【００１９】
また容器胴部の周に存在する構成単位面の数は、少なくとも４以上であることが好ましい。即ち、この構成単位面の数が４よりも少ないと缶の開封に際してのパネリング変形による撹拌効果が小さくなるし、また多面体壁を胴部に形成する際に胴部面での曲げが激しくなるため、塗膜の耐腐食性が著しく低下し、外観も悪くなる。また胴部に形成される多面体壁による模様も単調となり、剛性や缶の持ち易さも向上しない。このような多面体壁の形状変化による効果が小さくなる。
【００２０】
また一般的に言って、前記構成単位面の缶体軸方向最大長さＬ及び缶周方向最大長さｗは、それぞれ１乃至３cm、特に１．５乃至２．５cmの範囲にあることが好適である。これらの長さＬ及びｗが、上記範囲よりも小さい場合には、前述した缶の開封に際してのパネリング変形を生じにくく、また上記範囲よりも大きいと、パネリング変形による撹拌効果が小さくなり、立体感、剛性及び持ち易さが向上しないしガス含有飲料の泡立ちを十分に促進することが困難となるおそれがある。
【００２１】
本発明においては、上述した缶の開封に際してのパネリング変形は、缶素材金属としてアルミニウムを使用し、アルミニウム板の絞りしごき加工により形成された薄肉の缶胴に多面体壁を形成することにより生じるものであるが、このパネリング変形による含有されるガスによる撹拌効果を効果的なものとし、ガス含有飲料を充填した場合はガス含有飲料の泡立ちを促進させるために、充填前の構成単位面の窪みの最大深さと、充填後の構成単位面の窪みの最大深さとの間に次の関係を満足させることが特に好適である。
【００２２】
即ち、図５に示す構成単位面の中央部の垂直断面図において、ガス含有飲料充填前における構成単位面の窪んだ部分の最大深さをｈ０  、ガス含有飲料充填後における最大深さをｈ１  としたとき、両者のｈ１  ／ｈ０  は、前記式（１）で規定する範囲内、即ち、０．２乃至０．５の範囲にある事が望ましく最も好適には０．３乃至０．４の範囲とするのがよい。
【００２３】
このｈ１  ／ｈ０  は、缶の開封に際しての缶胴の変形の度合に相当するものであり、例えばｈ１  ／ｈ０  が上記範囲よりも大きい場合には、缶の開封に際しての胴壁の窪み部分の戻りが小さくなるため、缶胴のパネリング変形による撹拌効果が小さくなり、ガス含有飲料を充填した場合はガス含有飲料の泡立ち促進を有効に行うことが困難となる。またｈ１  ／ｈ０  が上記範囲よりも小さくなると、ガス含有飲料充填による缶胴の膨張が大きくなり過ぎて缶の外観が損なわれ、その商品価値が低下する。即ち、上記範囲内にｈ１  ／ｈ０  がある場合には、パネリング変形によるガス含有飲料の泡立ち促進効果が極めて高いものとなる。またガス含有飲料充填状態において、缶に特異な立体感と美観とが付与され、商品価値も極めて高いものとなる。通常、缶胴側壁に窪みが深く屈折した部分があると、この部分が陰影となり易く、表面の印刷画像等を見ずらくし、装飾効果が低下して商品価値が損なわれる。一方、本発明にしたがって形成される多面体パターンでは、構成単位面が規則正しく組み合わされ、しかもガス含有飲料の充填状態において、構成単位面はごく平面に近い状態で滑らかに窪んだものとなるため、商品価値の極めて高いものとなるのである。
【００２４】
上述した式（１）を満足するような変形を生じさせるためには、缶胴側壁６の厚みを０．１５０mm以下、特に０．０８０乃至０．１５０mmとすることが好ましく、さらにガス含有飲料充填前の状態において形成されている構成単位面の窪んだ部分の曲率半径Ｒ
（mm）が、下記式（２）：
０．１≦Ｒ≦０．５         （２）
特に下記式（３）  ：
０．２≦Ｒ≦０．４         （３）
を満足するように周状多面体壁を缶胴に形成することが望ましい。即ち、缶胴側壁６の厚みが上記範囲よりも厚い場合には、前述したパネリング変形を有効に生じないおそれがある。また窪んだ部分の曲率Ｒが、前記式で規定する範囲よりも小さいと、その窪みに加工時の折れ目が形成されるため、缶の外観が損なわれるばかりか、該折れ目にて側壁が折れ込む等の変形を生じ易くなり、さらに曲率Ｒが前記式で規定する範囲よりも大きいと、窪みの深さが浅くなって局部的な変形低効力が小さくなるため、前述した式（１）を満足するような適度な変形を生じさせることが困難となる。
【００２５】
また、本発明においては、構成単位面は四辺形に限定されず、特に菱形であることが好ましいが、他の多角形とする事ももちろん可能であり、例えば六角形とすることができる。図７は構成単位面が六角形である例を示す。この場合でも多面体の基本的構成は前述した場合と同じである。
【００２６】
製造法について説明しする。本発明の缶は、金属素材としてアルミニウムを使用し、アルミニウム板の絞りしごき加工により、薄肉の側壁部を有する缶体を成形し、これに周状多面体の刻設を行った後、飲料を充填した後、巻締め加工により易開封性口を有する缶蓋を設けることにより製造される。
【００２７】
金属素材のアルミニウムとしては、所謂純アルミニウム以外にもアルミニウム合金を使用することができる。特に耐食性と加工性の点で優れたアルミニウム合金は、Ｍｎ：０．２乃至１．５重量％、Ｍｇ：０．８乃至５重量％、Ｚｎ：０．２５乃至０．３重量％、Ｃｕ：０．１５乃至０．２５重量％、残部がＡｌの組成を有するものである。これらアルミニウム乃至アルミニウム合金は、金属クロム換算でクロム量が３乃至３００mg／ｍ２  となるようなクロム酸／リン酸処理或いはクロム酸／リン酸処理が行われることが望ましい。
【００２８】
上記のアルミニウム素材を用いての缶体の成形は、素板をしぼりダイスとポンチとの間で一段乃至多段の絞り加工に付して側面無継目の有底缶胴を成形し、この胴部にしごきポンチとダイスとの間で一段乃至多段のしごき加工を行うことにより行われる。この絞りしごき加工は、最終的に薄肉化される胴部壁の厚みが前述した範囲、即ち０．１５０mm以下、特に０．０８０乃至０．１５０mmの範囲となるように行うことが好ましい。一般的には、総絞り比が、１．８乃至２．５、特に２．０乃至２．３の範囲にあるのがよく、また下記式：
Ｒ１  ＝１００×（ｔ０  −ｔ１  ）／ｔ０  
式中、ｔ０  はしごき加工前の壁厚であり、ｔ１  はしごき加工後の壁厚である、で現されるしごき率（Ｒ１  ）が７２乃至８２％、特に７４乃至８０％の範囲とするのがよい。
【００２９】
上記で形成された蓋を取り付ける前の缶体胴部への周状多面体の形成は、缶体胴部を、内型と外型とで型押して前記多面体を形成することにより行う。使用する内型は、前記多面体の頂点及び稜線に対応する突起を表面に有するものであり、一方使用する外型は、前記多面体の谷に対応する突起を表面に有するものであり、これらの内型及び外型を容器胴部を介して噛み合わせることにより、多面体の形成が行われる。
【００３０】
図８は、缶体胴部への多面体刻設の方法を示す説明図であるが、理解が容易なように缶体胴部の一部を切り欠いた状態で示してある。この例では構成単位面が四辺形の場合を示したが、構成単位面が四辺形以外の場合でも原理的にこれと変わりがない。缶体胴部１０は内型１１及び外型１２に挟まれた状態で回転される。内型１１の表面には、多面体の頂点に対応した突起１３及び境界稜線に対応した突条１４と、構成単位面に対応する窪んだ凹面１５とが形成されている。一方、外型１２の表面には、多面体の交叉部及び境界稜線に対応した溝１６と、構成単位面に対応する凸面１７が形成されている。
【００３１】
これらの内型１１と外型１２とを缶体胴部１０を介して噛み合わせ、且つこれらを同期した速度で回転させることにより、容器胴部への多面体の刻設が行われる。尚、回転に際して一部に噛み合わせがずれる場合には内型或いは外側の回転軸が若干上下動するようにしてもよい。
【００３２】
図８に示す具体例において、内型１１及び外型１２は、缶体胴部１０よりも小さい径を有しているが、内型１１と外型１２の表面における基本面構成単位の周方向への配置数は缶体胴部周囲のそれに比べて１個或いは複数個少ないものとしているが、実用上多面体の形成には問題がない。内型１１と外型１２とを離すことにより、多面体刻設缶体胴部の取り出しが容易に行われる。
【００３３】
本発明では、多面体刻設に先立った何れかの段階或いは多面体パターン刻設後に、素材アルミニウム板或いは缶体に樹脂の保護被覆を施すことができる。保護被覆の形成は、保護塗料を設けることにより、或いは熱可塑性樹脂フイルムをラミネートすることにより行われる。
【００３４】
保護塗料としては、熱硬化性及び熱可塑性樹脂からなる任意の保護塗料：例えばフェノール−エポキシ塗料、アミノ−エポキシ塗料等の変性エポキシ塗料：塩化ビニル−酢酸ビニル共重合４、塩化ビニル−酢酸ビニル共重合体部分ケン化物、塩化ビニル−酢酸ビニル−無水マレイン酸共重合体、エポキシ変性−、エポキシアミノ変性−或いはエポキシフェノール変性−ビニル塗料等のビニルまたは変性ビニル塗料：アクリル樹脂系塗料：スチレン−ブタジエン系共重合体等の合成ゴム系塗料等の単独または２種以上の組合せが使用される。
【００３５】
これらの塗料は、エナメル或はラッカー等の有機溶剤溶液の形で、或は水性分散液または水溶液の形で、ローラ塗装、スプレー塗装、浸漬塗装、静電塗装、電気泳動塗装等の形で金属素材に施す。勿論、前記樹脂塗料が熱硬化性の場合には、必要により塗料を焼付ける。保護塗膜は、耐腐食性と加工性との見地から、一般に乾燥状態で２乃至３０μｍ、特に３乃至２０μｍの厚みを有することが望ましい。また、加工性を向上させるためには、塗膜中に、各種滑剤を含有させておくことができる。
【００３６】
ラミネートに用いる熱可塑性樹脂フイルムとしては、ポリエチレン、ポリプロピレン、エチレン−プロピレン共重合体、エチレン−酢酸ビニル共重合体、エチレン−アクリルエステル共重合体、アイオノマー等のオレフィン系樹脂フイルム、ポリエチレンテレフタレート、ポリブチレンテレフタレート、エチレンテレフタレート／イソフタレート共重合体等のポリエステルフイルム：ナイロン６、ナイロン６，６ナイロン１１、ナイロン１２等のポリアミドフイルム：ポリ塩化ビニルフイルム：ポリ塩化ビニリデンフイルム等を挙げることができる。これらのフイルムは未延伸のものでも、二軸延伸のものでもよい。その厚みは、一般に３乃至５０μｍ、特に５乃至４０μｍの範囲にあることが望ましい。フイルムの金属箔への積層は、熱融着法、ドライラミネーション、押出コート法等により行われ、フイルムと金属箔との間に接着性（熱融着性）が乏しい場合には、例えばウレタン系接着剤、エポキシ系接着剤、酸変性オレフィン樹脂系接着剤、コポリアミド系接着剤、コポリエステル系接着剤を介在させることができる。
【００３７】
上記により多面体パターンが形成された缶体にガス含有飲料を充填して巻締め加工により蓋体を設けることにより、本発明の飲料用缶が製造される。蓋体としては、缶体と同じアルミニウム製のものが使用され、また蓋体の形状等は従来公知のものであり、例えばスコアにより易開封性口が形成され、タブ等により易開封性口の開封を行うものである。かくして形成される飲料用缶においては、充填されたガス含有飲料の内圧により、周状多面体の構成単位面における窪み部分が、充填前に比して缶外方に膨張変形しているが、この変形部分は缶の開封により充填前の状態にパネリング変形して復帰する。この復帰に際して、缶内の飲料が撹拌されて炭酸ガスの気化が促進されるため、ガス含有飲料を充填した場合は泡立ち性が極めて良好なものとなっている。
【実施例】
【００３８】
実施例１
板厚０．３０mmのアルミ板を絞りしごき加工に付し（絞り比＝２．１３、しごき率＝７８．３％）、半径ｒ３２．８８mm、高さＨ１２２．２０mm、胴部厚みｔ０．１０３mmの有底缶胴を成形した。この有底缶胴に、図８に示す方法で周状多面体パターンを刻設した。このパターンにおける構成単位面は四辺形であり、ｗ＝１８．７８mm、Ｌ＝１８．７８mm、Ｒ＝０．２mm及びｈ０  ＝１．２３mmとした。この有底缶胴にガス含有飲料を充填し、易開封性口を有するアルミ製缶蓋を巻締めにより設け、缶外面の結露による発錆防止のため常法によりウォーマーで約４０℃で加熱し、この時の内圧が３．５Kg／cm２  の陽圧ガス含有飲料詰め缶を得た。このガス含有飲料詰め缶のｈ１  は０．３５mmであった。上記で得られたガス含有飲料詰め缶の装飾効果及びガス含有飲料の泡立ち性を評価し、その結果を表１に併せて示した。
【００３９】
尚、装飾効果及びガス含有飲料の泡立ち性は目視で評価した。評価基準は以下の通りである。
◎：非常に優れている
○：優れている
△：多少劣っている
×：劣っている
【００４０】
実施例２、３
多面体パターンの構成単位面の大きさ等を表１に示すものに変更した以外は実施例１と全く同様にガス含有飲料詰め缶を製造し、その装飾効果及び泡立ち性の評価を行った。結果を表１に示す。
【００４１】
比較例１
多面体パターンを形成しない以外は実施例１と全く同様にしガス含有飲料詰め缶を製造し、その装飾結果及びガス含有飲料の泡立ち性の評価を行った。結果を表１に示す。
【００４２】
【表１】
2004256178.tif 000003
【００４３】
＊ｎは、缶胴周方向の構成単位面の数である。
変形比はｈ１  ／ｈ０  である。
従来ガス含有飲料缶においては充填後、缶外面の結露防止のためウォーマーで４０℃〜５０℃に加熱する。この時、缶内の内圧は３．５〜４Kg／cm２  となる。本発明で使用する缶は、この内圧で缶胴に構成単位面の窪みの深さの小さい周状多面体壁が表出する。実施例に示す０．１０３mm〜０．１２０mmの厚みのアルミニウム缶は加熱が終了し室温になって内圧が低下しても、缶胴のパネル状態は窪みの浅い状態のままで残る。それが開封により内圧がかからなくなると、缶胴に窪みの深い多面体壁に戻る。開封して内圧が低下しても、また室温になって内圧が低下しても、缶胴に表出した周状多面体壁は消失しないで残る。
【産業上の利用可能性】
【００４４】
本発明の缶は、優れた外観特性と持ち易さ、剛性により飲料缶、特にガス含有飲料缶に使用される。
【図面の簡単な説明】
【００４５】
【図１】四辺形を構成単位面とする周状多面体を設けた本発明の缶の側面図である。
【図２】図１に示した缶の縦断面図である。
【図３】図１に示した缶の水平縦断面図である。
【図４】図１の容器の側面に形成された多面体壁の構成単位面の平面図である。
【図５】図１に示した構成単位面の垂直断面図である。
【図６】図１とは異なる多面体壁を設けた缶の例を示す図である。
【図７】六角形の構成単位面とする多面体壁を設けた缶の例を示す図である。
【図８】缶胴部への多面体刻設の方法を説明する斜視図である。
【符号の説明】
【００４６】
１  構成単位面
２  境界稜線
３  交叉部
５  構成単位面の凹部
６  側壁部
７  閉塞底部
８  蓋体
１０  缶
【図１】
2004256178.tif 000004
【図２】
2004256178.tif 000005
【図３】
2004256178.tif 000006
【図４】
2004256178.tif 000007
【図５】
2004256178.tif 000008
【図６】
2004256178.tif 000009
【図７】
2004256178.tif 000010
【図８】
2004256178.tif 000011